(57)【特許請求の範囲】
【請求項１】
電気機器の絶縁層中および上記絶縁層の表面に付着した、上記絶縁層を構成する樹脂の加水分解生成物量を測定することにより、上記絶縁層の絶縁劣化の状態を検出することを特徴とする絶縁劣化検出方法。
【請求項２】
上記絶縁層を構成する樹脂の加水分解生成物とは、無水マレイン酸、マレイン酸、フマール酸、無水フタル酸、イソフタル酸、テレフタル酸、アジピン酸など有機酸のうちのいずれかもしくは複数の有機酸であることを特徴とする請求項１記載の絶縁劣化検出方法。
【請求項３】
上記絶縁層を構成する樹脂の加水分解生成物量の測定は、サンプリングした上記絶縁層の溶媒抽出液をイオンクロマト分析法、もしくはサンプリングした上記絶縁層の付着物を赤外線吸収分析法の有機物定量分析方法を用いて定量分析することにより行うことを特徴とする請求項２記載の絶縁劣化検出方法。
【請求項４】
上記絶縁層を構成する樹脂の加水分解生成物量を測定するためのサンプリングは、絶縁劣化検出対象である絶縁層と同一仕様を有しかつ同一環境下にさらされている他の絶縁層から行うことを特徴とする請求項１〜３のいずれか一項記載の絶縁劣化検出方法。
【発明の詳細な説明】
【０００１】
【発明の属する技術分野】
この発明は、例えば回転機のコイル絶縁層等、電気機器の樹脂を含む固体形状の絶縁層の絶縁劣化検出方法に関するものである。
【０００２】
【従来の技術】
回転機等の電気機器に用いられる固体形状の絶縁層（以下、単に絶縁層と称する）は、様々なストレスによってその電気絶縁性能が徐々に劣化することが知られている。
このため、水車発電機やタービン発電機などの高電圧、大容量の電気機器の固定子コイル等、絶縁層を有する機器の補修時期を確定して絶縁層の劣化による事故を防止する目的で、電気機器の絶縁部分の絶縁劣化検出および絶縁寿命予測が行われている。
【０００３】
従来の絶縁劣化検出方法としては、例えば、電気学会技術報告（II部）第１８２号１３頁〜１４頁に示された、高電圧回転機のコイルに電圧を印加して電気的特性の変化から絶縁層の状態を判断する方法や、絶縁層を構成する有機物の熱による化学的変化から絶縁層の劣化状態を把握する方法、あるいは、特開平１２−１５５１５０号公報に開示された、高電圧回転機のコイル絶縁層の劣化に起因する絶縁層表面近傍の放電によって生成される放電劣化生成物を検出する方法等が提案されている。
なお、図５は特開平１２−１５５１５０号公報に開示された高電圧回転機のコイル絶縁層の絶縁劣化検出方法を説明するための図で、１はコイル導体、２はコイル絶縁層、３はスロット、４はウェッジ、５はコア、６はスロットライナ、１０は放電劣化生成物を検出する純水を含ませた水素イオン濃度試験紙、１１は水素イオン濃度試験紙１０を貼り付ける粘着テープである。
【０００４】
【発明が解決しようとする課題】
以上のように、高電圧回転機のコイル絶縁層に対して例示された絶縁層の絶縁劣化を検出する方法としては、従来いくつかの方法が提案されてきたがいずれも有効ではない。例えば、電気的特性の変化を測定する方法では、絶縁層の劣化状態を直接測定するものではないので劣化に対する感度が不十分であると共に、巻線状態での評価であるため多くの絶縁層の情報が複合されたものであり精度が低いという問題があった。
また、絶縁層の化学的変化から絶縁層の劣化を検出する方法では、熱的要因による絶縁層を構成する有機物の劣化状態の把握に限定されていた。
【０００５】
また、絶縁層表面近傍の放電によって生成される放電生成物を検出する方法では、コイル絶縁層の表面近傍に発生したボイドや、コイル・コア間において放電が発生したのちに検出されるため、絶縁材の劣化がかなり進行しており、早期に絶縁層の劣化を把握することが難しいという問題があった。
【０００６】
この発明は、上記のような問題点を解消するためになされたもので、電気機器の固体形状の絶縁層の劣化状態を直接測定し、絶縁層の劣化を早期に検出できる絶縁劣化検出方法を得ることを目的とする。
【０００７】
【課題を解決するための手段】
この発明に係わる絶縁劣化検出方法は、電気機器の絶縁層中および絶縁層の表面に付着した、絶縁層を構成する樹脂の加水分解生成物量を測定することにより、絶縁層の絶縁劣化の状態を検出するものである。
また、絶縁層を構成する樹脂の加水分解生成物とは、無水マレイン酸、マレイン酸、フマール酸、無水フタル酸、イソフタル酸、テレフタル酸、アジピン酸などの有機酸のうちのいずれかもしくは複数の有機酸である。
【０００８】
また、絶縁層を構成する樹脂の加水分解生成物量の測定は、サンプリングした絶縁層の溶媒抽出液をイオンクロマトグラフ分析、もしくはサンプリングした上記絶縁層の付着物を赤外線吸収分析法の有機物定量分析方法を用いて定量分析することにより行うものである。
また、絶縁層に含有される絶縁層を構成する樹脂の加水分解生成物量を測定するためのサンプリングは、絶縁劣化検出対象である絶縁層と同一仕様を有しかつ同一環境下にさらされている他の絶縁層から行うものである。
【０００９】
【発明の実施の形態】
実施の形態１．
以下、この発明の一実施の形態である電気機器の固体形状の絶縁層（以下、単に絶縁層と称する）の絶縁劣化検出方法を図について説明する。図１はこの発明の実施の形態１による電気機器の絶縁層（本実施の形態では回転機固定子のコイル絶縁層）の絶縁劣化検出方法を説明するための図で、回転機固定子の一例を示す部分斜視図である。
図において、１はコイル導体、２はコイル導体１を覆うコイル絶縁層で、樹脂、例えばポリエステル樹脂などを含んでいる。３はスロット、４はウェッジ、５はコア、６はスロットライナ、７はコイル絶縁層２のサンプリング位置の一例である。
【００１０】
本実施の形態による絶縁層の絶縁劣化検出方法は、樹脂を含む絶縁層の化学的な劣化の一つである樹脂の加水分解に着目し、樹脂の加水分解によって生成される加水分解生成物を検出すると共に定量することにより絶縁層の劣化を検出する方法である。
【００１１】
次に、本実施の形態による絶縁層の絶縁劣化検出方法について具体的に説明する。本実施の形態では、回転機固定子のコイル絶縁層を例示して説明する。
まず、回転機の固定子コイルのコイル絶縁層２の一部、望ましくはコイル絶縁層２の表層近傍から約１ｇを採取して正確にその重量を測定し、導電率１μＳ／ｃｍのイオン交換水５０ｃｃに浸漬して、約３０分間超音波抽出を行った後、イオンクロマト分析法等により樹脂の加水分解生成物である無水マレイン酸、マレイン酸、フマール酸、無水フタル酸、イソフタル酸、テレフタル酸、アジピン酸などの有機酸のうちのいずれか、もしくは複数の有機酸の検出および定量を行う。
このとき、コイル絶縁層２の抽出液には複数の成分が含まれるが、樹脂の加水分解生成物は絶縁層に劣化が生じていない場合にはほとんど検出されないことから、加水分解生成物の生成状態をコイル絶縁層２の劣化の判定指標とすることができる。
【００１２】
図２はコイル絶縁層２の抽出液に含まれる樹脂の加水分解生成物の量による絶縁層の劣化状態の判定基準の一例を示したもので、劣化状態の判定基準となる加水分解生成物量の数値は、予め予備実験を行うことによって定めたものである。
なお、有機酸量の測定は、コイル絶縁層２の抽出液中に含まれる有機酸量（樹脂の加水分解生成物量）を測定するイオンクロマト分析に限定するものではなく、コイル絶縁層２の表面付着物中に含まれる有機酸量（樹脂の加水分解生成物量）を測定する赤外吸収分析等、有機酸を検出できる定量分析方法であればよい。
【００１３】
本実施の形態によれば、樹脂を含む絶縁層の化学的な劣化の一つとして考えられる樹脂の加水分解に着目し、絶縁層を構成する樹脂の加水分解生成物は絶縁層に劣化が生じていない場合にはほとんど検出されないことから、絶縁層を直接サンプリングして分析し、絶縁層を構成する樹脂の加水分解生成物である特定の有機酸のみを測定することにより、絶縁層の劣化状態を直接測定して判定することができると共に、絶縁層を構成する樹脂の加水分解生成物の量をモニタすることにより絶縁層の劣化を早期に検出することができる。
【００１４】
実施の形態２．
図３はこの発明の実施の形態２による電気機器の絶縁層（本実施の形態では回転機固定子のコイル絶縁層）の絶縁寿命予測方法を説明するための図の一例で、絶縁寿命予測対象の絶縁層（コイル絶縁層）の有機酸量（絶縁層を構成する樹脂の加水分解生成物量）と残存耐電圧値の関係を示す図の一例である。
【００１５】
次に、本実施の形態による絶縁層の絶縁寿命予測方法について説明する。
まず、任意の時間運転した回転機のコイル絶縁層に対して測定した、絶縁層の劣化と関連する化学的特性値の一つであるコイル絶縁層を構成する樹脂の加水分解生成物量（有機酸量）と残存耐電圧値との複数のデータ対を用いて、コイル絶縁層の有機酸量と残存耐電圧値の関係を図式化する（図３）。
次に、寿命予測対象のコイル絶縁層において得られた有機酸量を図３に当てはめることにより、このコイル絶縁層の残存耐電圧値を推定する。
なお、コイル絶縁層の有機酸量と残存耐電圧値の関係図を得るために任意の時間運転した回転機のコイル絶縁層を用いたが、任意の条件で加速劣化させた回転機のコイル絶縁層を用いて作成してもよい。
【００１６】
本実施の形態によれば、予め作成された絶縁層を構成する樹脂の加水分解生成物量（有機酸量）と絶縁層の残存耐電圧値の関係を示す図式に、寿命予測対象の絶縁層における絶縁層を構成する樹脂の加水分解生成物量の測定値を当てはめることにより、絶縁層の推定残存耐電圧値を得ることができ、この絶縁層の寿命（余寿命）を早期かつ容易に予測することができる。
【００１７】
実施の形態３．
図４はこの発明の実施の形態３による電気機器の絶縁層（本実施の形態では回転機固定子のコイル絶縁層）の絶縁寿命予測方法を説明するための図である。図において、５は回転機固定子のコア、８はコイルエンド部、９はコイル口出し線（機外部）、９ａはコイル口出し線９に施された絶縁層である。
【００１８】
本実施の形態によるコイル絶縁層の絶縁寿命予測方法は、絶縁層中の樹脂の加水分解による劣化は環境からの要因によって生じる劣化であり、熱、電気、機械等に起因する劣化とは異なりコイル絶縁層にのみ生じるものではないことから、絶縁寿命予測対象のコイル絶縁層と同一仕様を有しかつ同一環境化にさらされた他の絶縁層に対して測定した絶縁層を構成する樹脂の加水分解生成物量を、実施の形態２と同様の方法で得られた絶縁層を構成する樹脂の加水分解生成物量（有機酸量）と残存耐電圧値との関係図式に代入することにより、コイル絶縁層における残存耐電圧値を推定して寿命（余寿命）を予測するものである。
【００１９】
ここでは、絶縁寿命予測対象であるコイル絶縁層の代わりに、コイル口出し線９機外部に施された絶縁層９ａに対して絶縁層９ａを構成する樹脂の加水分解生成物量を測定し、コイル絶縁層を構成する樹脂の加水分解生成物量とコイル絶縁層の残存耐電圧値との関係図式に代入することにより、コイル絶縁層の残存耐電圧値を推定して寿命（余寿命）を予測する。
【００２０】
また、寿命予測対象の絶縁層を有する電気機器の一部に施された絶縁層ではなく、寿命予測対象の絶縁層と同一仕様を有する絶縁層からなる測定用サンプルを寿命予測対象の絶縁層の近傍に設置し、測定用サンプルを用いて樹脂の加水分解生成物量を測定することにより、寿命予測対象の絶縁層の残存耐電圧値を推定して寿命（余寿命）を予測してもよい。
【００２１】
本実施の形態によれば、予め作成された絶縁層を構成する樹脂の加水分解生成物量（有機酸量）と絶縁層の残存耐電圧値の関係図式に、寿命予測対象の絶縁層と同一仕様でかつ近傍に設置された絶縁層に対して測定した絶縁層を構成する樹脂の加水分解生成物量を代入し、寿命予測対象の絶縁層における寿命（余寿命）を予測するため、実機からの絶縁層形成部の抜き取りや、絶縁層のサンプリングおよびサンプリングに伴う補修の必要がなくなり、サンプリング作業が容易かつ迅速に行うことができる。
【００２２】
なお、実施の形態３では、コイル絶縁層の寿命予測のためのサンプリングについて示したが、実施の形態１におけるコイル絶縁層の絶縁劣化検出のためのサンプリングに適用してもよく、サンプリング作業において同様の効果が得られる。
また、上記実施の形態では、回転機固定子のコイル絶縁層の劣化検出および寿命予測について説明したが、本発明は樹脂を含む絶縁層に対して適用でき、同様の効果が得られる。
【００２３】
【発明の効果】
以上のように、この発明による絶縁劣化検出方法によれば、樹脂を含む固体形状の絶縁層の化学的な劣化の一つとして考えられる樹脂の加水分解に着目し、絶縁層を構成する樹脂の加水分解生成物は絶縁層に劣化が生じていない場合にはほとんど検出されないことから、絶縁層をサンプリングして分析することにより、絶縁層の劣化状態を直接測定して判定することができると共に、絶縁層を構成する樹脂の加水分解生成物の量をモニタすることにより、絶縁層の劣化を早期に検出することができる。
【００２４】
また、絶縁層を構成する樹脂の加水分解生成物である特定の有機酸のみを分析して定量するため、絶縁層を構成する樹脂の加水分解生成物量の測定を容易に行うことができる。
【００２５】
また、絶縁層を構成する樹脂の加水分解生成物量の測定は、一般的な分析機器を用いて周知の手法により行うことができる。
【００２６】
また、絶縁層を構成する樹脂の加水分解生成物量を測定するためのサンプリングを、絶縁劣化検出対象である絶縁層と同一仕様を有しかつ同一環境化にさらされている他の絶縁層から行うことにより、実機からの絶縁層形成部の抜き取りや、サンプリング後の補修の必要がなくなり、サンプリング作業が容易かつ迅速に行うことができる。
【図面の簡単な説明】
【図１】  この発明の実施の形態１による電気機器の絶縁層の絶縁劣化検出方法を説明するための図である。
【図２】  この発明の実施の形態１による電気機器の絶縁層の絶縁劣化検出方法において、絶縁層の劣化状態の判定基準の一例を示す図である。
【図３】  この発明の実施の形態２による電気機器の絶縁層の絶縁寿命予測方法を説明するための図である。
【図４】  この発明の実施の形態３による電気機器の絶縁層の絶縁寿命予測方法の一例を説明するための図である。
【図５】  従来のこの種電気機器の絶縁層の絶縁劣化検出方法を説明するための図である。
【符号の説明】
１  コイル導体、２  コイル絶縁層、３  スロット、４  ウェッジ、５  コア、
６  スロットライナ、７  サンプリング位置、８  コイルエンド部、
９  コイル口出し線、９ａ  絶縁層。
【図１】
0004030281.tif 000002
【図２】
0004030281.tif 000003
【図３】
0004030281.tif 000004
【図４】
0004030281.tif 000005
【図５】
0004030281.tif 000006